(57)【特許請求の範囲】
【請求項１】
ガラス基板上に形成された珪素膜に対して線状レーザー光を照射する方法であって、
前記線状レーザー光を相対的に走査させながら照射して前記珪素膜を結晶化させる際において、
前記線状レーザー光が照射される直前の線状領域と前記線状レーザー光が照射された直後の線状領域とを、赤外光を照射することにより選択的に加熱し、
前記珪素膜の表面には珪素の結晶化を助長する金属元素が接して存在しており、前記線状レーザー光の照射終了後における前記金属元素の濃度は、１×１０16ｃｍ-3〜５×１０19ｃｍ-3であることを特徴とする線状レーザー光の照射方法。
【請求項２】
ガラス基板上に形成された珪素膜に対して線状レーザー光を照射する方法であって、
前記線状レーザー光を照射することによって、前記線状レーザーが照射される領域の表面を瞬間的に溶融させて結晶化し、
前記線状レーザー光が照射される直前の線状領域と前記線状レーザー光が照射された直後の線状領域とを、赤外光を照射することにより選択的に加熱し、
前記珪素膜の表面には珪素の結晶化を助長する金属元素が接して存在しており、前記線状レーザー光の照射終了後における前記金属元素の濃度は、１×１０16ｃｍ-3〜５×１０19ｃｍ-3であることを特徴とする線状レーザー光の照射方法。
【発明の詳細な説明】
【０００１】
【産業上の利用分野】
本明細書で開示する発明は、絶縁表面を有する基板上に形成された半導体薄膜に対するレーザー光の照射方法に関する。例えば非晶質珪素膜に対してレーザー光を照射し、結晶性珪素膜を得る技術に関する。
【０００２】
【従来の技術】
ガラス基板上に結晶性を有する珪素薄膜を形成する技術が知られている。これは、ガラス基板上にプラズマＣＶＤ法等で非晶質珪素膜を形成し、しかる後に加熱処理あるいはレーザー光の照射を行うことで、非晶質珪素膜を結晶化させ、結晶性珪素膜を得る技術である。
【０００３】
このガラス基板上に結晶性を有する珪素薄膜を形成する技術は、アクティブマトリクス型の液晶表示装置を作製するための技術として必要とされている。液晶表示装置は、光を透過させる必要性から透光性を有する基板を用いる必要がある。透光性を有する基板としては、プラスチック基板、石英基板、ガラス基板を挙げることができる。これらの基板材料の内、プラスチック基板は耐熱性の問題から、その表面に半導体デバイス作製することが困難であるという問題がある。石英基板は、１０００℃以上の高温にも耐えるので、加熱いよってその表面に結晶性珪素膜を形成することが可能であるが、基板自体が高価であるので、生産コストの面から問題があった。このような理由から、一般に安価に入手できるガラス基板を用い、このガラス基板上に半導体デバイスである薄膜トランジスタを形成する技術が採用される。
【０００４】
結晶性珪素膜を得る方法としては、上述したように加熱による方法が知られているが、加熱よる結晶化は、ガラス基板の耐熱温度に制限され、短時間では十分なる結晶化を行わすことができないという問題がある。また、得られる結晶性珪素膜も内部に高密度で欠陥を含む微結晶または多結晶珪素膜であり、高速動作を要求され、しかも特性の安定性が要求される集積回路を構成することが困難であった。
【０００５】
レーザー光の照射による結晶化の手法は、基板に対してほとんど熱的なダメージを与えることがないので、基板としてガラス基板を用いることができるという大きな有用性がある。また、レーザー光の照射による方法は、それなりに結晶性の高い結晶性珪素膜を得ることができ、電気的な特性も比較的高いという特徴を有する。
【０００６】
レーザー光としてはエキシマレーザー等のパルスレーザー光を用いた場合に、比較的良好な電気特性を有する結晶性珪素膜を得ることができる。これは、数十ｎｓ程度の短いパルス幅でレーザー光が照射されると、瞬間的に非晶質珪素膜の表面が溶融し、次にパルスが照射されるまでの数十ｎｓ程度の極短い時間において固化することによって、局所的および瞬間的ではあるが、液相状態からの結晶成長が進行するためであると考えられる。
【０００７】
【発明が解決しようとする課題】
前述したように、基板としてガラス基板を用いた場合には、加熱による珪素膜の結晶化は極めて不十分なものとならざるを得ない。
【０００８】
一方、パルス状のレーザー光の照射による結晶性珪素膜の作製方法では、加熱による方法に比較して高い結晶性（これは高い電気特性に反映される）を得ることができる。しかし単結晶珪素に比較すると、内部に欠陥を高密度で含んでおり、従来より周知の単結晶基板を用いたＩＣ回路に匹敵する回路をガラス基板上に形成することはできない。
【０００９】
これは、珪素膜表面を瞬間的に溶融させ、その後急速に固化させるという手法では、急速な相変化に従う結晶成長の不均一性や結晶粒界の形成といった事態が生じてしまうからである。
【００１０】
この結晶粒界の存在は、半導体デバイスの電気特性の低さの原因のみでなく、その安定性の低さの原因となるもので、極力排除する必要がある。
【００１１】
そこで、本明細書で開示する発明においては、基板に対して熱的なダメージを与えないレーザー光の照射による方法において、上記急速な相変化に従う結晶成長の不均一性や結晶粒界の形成といった事態が生じないような方法で結晶性珪素膜を形成する手段を提供することを目的とする。
【００１２】
また、珪素膜に限らず、半導体膜に対して、急速な相変化を従わないレーザーアニール方法を提供することを目的とする。
【００１３】
【課題を解決するための手段】
本明細書で開示する発明の一つは、
半導体膜に対してレーザー光を照射し溶融して固化する手段と、
前記レーザー光を相対的に走査して前記半導体膜に対して照射する手段と、
前記半導体膜の前記レーザー光が照射される直前の領域と前記レーザー光が照射される直後の領域とを選択的に加熱する手段と、
を有することを特徴とする。
【００１４】
上記構成を有する具体的な例を図１に示す。図１に構成は、ガラス基板１１０上に成膜された非晶質半導体膜１０２に対して線状のレーザー光１００を照射する構成を有している。さらにステージ１０８を１０９で示される方向に移動させることによって、レーザー光１００を非晶質珪素膜１０２に対して走査して照射する構成を有している。さらに走査されながら非晶質珪素膜１０２に照射されるレーザー光の照射される領域の前後の領域をヒーター１０５と１０６とによって加熱する手段を有している。
【００１５】
他の発明の構成は、
半導体膜に対して線状のレーザー光を照射し溶融して固化する手段と、
前記レーザー光の線状の方向と直角な方向に前記レーザー光を相対的に走査する手段と、
前記半導体膜の前記レーザー光が照射される直前の領域と前記レーザー光が照射される直後の領域とを加熱する手段と、
を有することを特徴とする。
【００１６】
他の発明の構成は、
半導体膜に対してレーザー光を照射し溶融して固化する手段と、
前記被照射領域の周囲に強光を照射する手段と、
を有することを特徴とする。
【００１７】
上記構成の具体的な例としては、図３に示す構成を挙げることができる。図３に示す構成は、レーザー光１００の照射される領域の周囲をランプ加熱手段３００と３０１とによって加熱する構成を有している。
【００１８】
他の発明の構成は、
半導体膜に対して線状のレーザー光を照射し溶融して固化する手段と、
前記半導体膜において１組の線状の領域を加熱する１組のヒータと、
を有し、
前記１組のヒータは所定の間隔を有して配置されており、
前記所定の間隔の間を介して前記線状のレーザー光を前記半導体膜に対して照射することを特徴する。
【００１９】
上記構成の具体的な例としては、図１に示す構成を挙げることができる。図１に示す構成においては、線状のレーザー光１００を照射する構成を有し、さらに１組のヒータ１０５と１０６とを有し、このヒータの間からレーザー光１００が照射される構成を有している。
【００２０】
他の発明の構成は、
線状のレーザー光を照射し溶融して固化する手段と、
１組の線状の領域を強光の照射により加熱する手段と、
を有し、
前記加熱手段によって加熱される１組の線状の領域は平行な関係にあるとともにその一部は重なっており、該重なった領域に前記線状のレーザー光が照射されることを特徴とする。
【００２１】
上記構成の具体的な例としては、図３に示す構成を挙げることができる。
図３に示す構成においては、１組の線状の領域を強光の照射により加熱するランプ加熱手段３００と３０１を有し、これらランプ加熱手段からの強光の照射が重なった領域に線状のレーザー光１００を照射する構成を有している。
【００２２】
他の発明の構成は、
半導体膜に対してレーザー光を照射する方法であって、
レーザー光を相対的に走査させながら照射する際において、
レーザー光が照射される直前の領域とレーザー光が照射された直後の領域とを選択的に加熱することを特徴とする。
【００２３】
他の発明の構成は、
半導体膜に対してレーザー光を照射し、被照射領域の表面を瞬間的に溶融させる工程を有し、
前記被照射領域の周囲に強光を照射することを特徴とすることを特徴とする。
【００２４】
【作用】
珪素膜に対して、線状のレーザー光を走査させながら照射する際に、レーザー光が照射される直前の領域とレーザー光が照射された直後の領域を加熱することにより、レーザー光の照射が行われた領域の急激な相変化を防ぐことができ、急激な相変化に従う結晶粒界の生成を抑制することができる。そして、結晶粒界の影響を受けにくい結晶性珪素膜を得ることができる。
【００２５】
【実施例】
〔実施例１〕
図１に本実施例で示す装置の概要を示す。図１に示すのは、ガラス基板１１０上に形成された非晶質珪素膜１０２に対して、レーザー光を照射するための装置の概要を示すものである。
【００２６】
図１に示す装置は、光学系により線状に加工されたレーザー光１０３をミラー１０４で反射させ、ミラー１０４で反射されたレーザー光１００を非晶質珪素膜１０２に照射する構成を有する。レーザー光１００の照射は、基板ステージ１０８を１０９で示される方向に移動させながら行うことで、非晶質珪素膜１０２の全面に対して行うことができる。この方法は、生産性を高くすることができ、極めて有用な方法である。
【００２７】
また基板ステージ１０８内には、ヒーターが配置されており、基板を所定の温度に加熱することができる。
【００２８】
レーザー光は、パルス発振が可能なエキシマレーザー光を用いることが好ましい。具体的には、ＫｒＦエキシマレーザーやＸｅＣｌエキシマレーザー、さらにはＡｒＦエキシマレーザー等を用いることができる。
【００２９】
レーザー光１００の照射が行われる領域（線状の領域を有する）の直前の領域（この領域も線状あるいは長方形を有する）と直後の領域（この領域も線状あるいは長方形を有する）は、ヒーター１０５と１０６によって加熱される。ヒータ１０５と１０６とは、電源１０７から供給される電流によってジュール加熱が行われることによって発熱する。また、ヒーターは可能な限り、レーザー光が照射される領域領域に隣接して配置することが必要である。
【００３０】
ヒーター１０５と１０６とには、非晶質珪素膜１０２を所定の温度に加熱するように電流を流す。この温度は、できる限り高い温度とする必要があるが、ガラス基板の耐熱性の点からむやみに高い温度とすることはできない。本発明者らの知見によれば、ガラス基板１１０の歪点以下の温度で可能な限り高い温度する必要がある。
【００３１】
また、基板ステージ１０８内に配置されたヒーターは、基板１１０をヒーター１０５と１０６とで加熱される非晶質珪素膜の温度よりも５０℃〜１００℃低い温度で加熱する。
【００３２】
以下に実際にレーザー光の照射を行う場合の例を示す。本実施例では、ガラス基板として歪点が５９３℃のコーニング７０５９ガラス基板を用いた場合の例を示す。
【００３３】
ヒーター１０５、１０６によって、これらヒーターが配置された領域の非晶質珪素膜１０２は、５８０℃に加熱される。また基板ステージ１０８内のヒーターによって、ガラス基板は５００℃に加熱される。
【００３４】
レーザー光の照射に際しては、ステージ１０８を１ｍｍ／ｓ〜１０ｍｍ／ｓの速度で移動させ、線状のレーザー光１００を非晶質珪素膜１０１に対して走査しながら照射する。
【００３５】
レーザー光が照射された際におけるエネルギー分布の一例を図２に示す。図２において、縦軸Ｅは、非晶質珪素膜１０２に加えられるエネルギー密度の相対値であり、横軸ｘは１０９で示される方向の距離を示す。そして、Ｅ１が基板ステージ１０８内に内蔵されたヒーターによる５００℃の加熱に従って非晶質珪素膜１０２に加えられるエネルギー密度であり、Ｅ２  がヒーター１０５と１０６とによって非晶質珪素膜１０２に加えられるエネルギー密度であり、Ｅ３  がレーザー光１００によって加えられるエネルギー密度である。なお、ここでいうエネルギー密度というのは、非晶質珪素膜１０２の表面に加えられるエネルギーであり、例えば非晶質珪素膜１０２の表面におけるものとして（ｍＪ／ｃｍ２  ）で表される。またＥ３  には、Ｅ１  とＥ２  とが含まれなければならないが、Ｅ３  ≫Ｅ１  、Ｅ３  ≫Ｅ２  であるので、ここではＥ３  のみを示す。
【００３６】
レーザー光が照射されると、レーザー光の照射された領域の非晶質珪素膜は瞬間的に溶融されるが、当該領域の周辺領域もＥ１  ＋Ｅ２  のエネルギー密度が加えられているので、その長さが数十ｎｓのパルス状のレーザー光が照射された後もすぐに固化することはない。そして、レーザー光の照射がゆっくりと走査されながら行われることで、急激な相変化がなく、結晶成長が十分なる時間でもって進行していく。
【００３７】
そして、結晶粒界の影響が小さい結晶性珪素膜を得ることができる。またさらに条件を絞っていくことにより、単結晶または部分的には単結晶と見なせる領域を形成することができる。
【００３８】
〔実施例２〕
本実施例は、実施例１に示す構成において、ガラス基板としてコーニング１７３７ガラス基板を用い、このガラス基板上に成膜された非晶質珪素膜に対してレーザーアニールを行う場合の例を示す。
【００３９】
まず１０ｃｍ角のコーニング１７３７ガラス基板を用意する。コーニング１７３７ガラス基板は、歪み点が６６７℃、徐冷点が７２１℃、軟化点が９７５℃であるので、６５０℃程度の加熱処理を加えることができる。また６００℃程度の加熱処理であれば、基板が大面積であっても長時間（数時間以上）の加熱処理を加えることができる。
【００４０】
このコーニング１７３７ガラス基板上にまず下地膜として酸化珪素膜を３０００Åの厚さにスパッタ法またはプラズマＣＶＤ法で成膜する。この酸化珪素膜は、ガラス基板中からの不純物が後の工程において拡散しないようにするためのバリア膜として機能する。また、ガラス基板と珪素膜との間における応力の緩和を果たす機能も有する。そしてこの酸化珪素膜上に非晶質珪素膜を５００Åの厚さにプラズマＣＶＤ法または減圧熱ＣＶＤ法で成膜する。
【００４１】
レーザー光の照射は、図１に示す装置を用いて行う。この場合、１１０がコーニング１７３７ガラス基板であり、１０２が図示されていない酸化珪素膜上に成膜された５００Å厚の非晶質珪素膜である。
【００４２】
レーザー光の照射に際しては、ヒーター１０５、１０６によって加熱が行われる。これらヒーターが配置された領域の非晶質珪素膜１０２は、６５０℃に加熱される。また基板ステージ１０８内のヒーターによって、ガラス基板は６００℃に加熱される。
【００４３】
そして、ステージ１０８を１ｍｍ／ｓ〜１０ｍｍ／ｓの速度で移動させ、線状のレーザー光１００を非晶質珪素膜１０１に対して走査しながら照射する。
【００４４】
〔実施例３〕
本実施例は、実施例１に示した構成におけるヒーター１０５、１０６を赤外光のランプ加熱による手段とした例を示す。図３に本実施例に示すレーザー光の照射装置の概要を示す。
【００４５】
レーザー発振装置（図示せず）から照射されるレーザー光は光学系（図示せず）を通すことにより線状のレーザー光となり、さらにミラー１０４で反射されてガラス基板１１０上に成膜された非晶質珪素膜１０２に照射される。基板１１０は１０９で示す方向に移動可能なステージ１０８上に配置されており、このステージ１０８を１０９で示される方向に移動させながらレーザー光を照射することで、非晶質珪素膜１０２の全面にレーザー光を照射することができる。
【００４６】
レーザー光が走査されながら照射される領域の前後には、ハロゲンランプ３００、３０１からの赤外光が照射される。赤外光はガラス基板には吸収されにくく、珪素には吸収され易いので、珪素膜（この場合は非晶質珪素膜１０２）を選択的に加熱することができる。このランプを用いた加熱は、ガラス基板上の非晶質珪素膜を１０００℃程度の温度（表面温度）に加熱することが可能である。しかし、熱膨張の関係でガラス基板からの剥離やクラックの発生が存在するので、適性な加熱条件は実験的に得る必要がある。一般的には、ランプ３００、３０１からの加熱は、非晶質珪素膜１０２の表面温度が７００〜９００℃程度となるようにして行う。
【００４７】
図３に示すような構成を採用した場合も図２に示すような状態で非晶質珪素膜１０２に対してエネルギーが供給されることとなる。従って、レーザー光１００の照射に従う結晶化が急激な相変化を従ったものとならず、結晶粒界の影響が少ない良好な結晶性珪素膜を得ることができる。またレーザー光の照射条件を厳密に求めることで、単結晶と見なせる珪素膜または部分的にはではあるが単結晶と見なせる結晶領域を得ることができる。
【００４８】
この単結晶とみなせる状態を得ることは、その作製条件の設定が極めて微妙なものであり、数々の実験を繰り返して最適な条件を求める必要がある。例えば、レーザーパワーの微妙な変化によってもこの最適な条件から外れてしまう。エキシマレーザー発振装置の発振パワー変動は数％のレベルで見た場合、かなり大きなものであり、上記に最適な条件は極めて微妙なものとなる。
【００４９】
単結晶と見なせる領域は、炭素及び窒素の原子が１×１０１６ｃｍ−３〜５×１０１８ｃｍ−３の濃度で、かつ酸素の原子が１×１０１７ｃｍ−３〜５×１０１９ｃｍ−３の濃度で、かつ珪素の不対結合手を中和している水素の原子が１×１０１７ｃｍ−３〜５×１０２０ｃｍ−３の濃度で含まれており、一般的な単結晶シリコンウエハーとは異なるものである。特に不対結合手を中和するために水素を含んでいることが特徴である。
【００５０】
しかし、本実施例に示すような構成を採用した場合、単結晶とみなせるような結晶状態を得ることができなくても、結晶粒界の影響の少ない、良質な結晶性珪素膜を得ることができる。結晶粒界の影響の少ない結晶性珪素膜は、結晶粒界の存在に起因するトラップ準位の影響が小さくなるので、半導体デバイスの特性や安定性を格段に優れたものとすることができる。
【００５１】
〔実施例４〕
本実施例では、図３にその詳細を示すレーザー照射装置を有するマルチチャンバー形式の装置を示す。本実施例に示すレーザー照射装置は、多数の基板（試料）を連続して１枚づつ処理することができる枚葉式の装置である。
【００５２】
図４に本実施例で示すレーザー光の照射装置の概要を示す。また図５（ａ）に示すのは、図４に示す構成をＡ−Ａ’で切った断面であり、図５（ｂ）に示すのは、図４に示す構成をＢ−Ｂ’で切った断面である。
【００５３】
図４、図５に示す構成において、レーザー光を照射すべき基板４００（この基板の表面にはレーザー光を照射すべき珪素膜が成膜されている）がカートリッジ４０５に多数枚収納されている。またカートリッジ４０５は基板搬入搬出室４０１に装置外部から搬入される。また全ての基板に対するレーザーアニールが終了した後は、基板搬入搬出室からカートリッジが装置外部に取り出される。基板搬入搬出室４０１には、窒素ガスや不活性ガスの導入系４１２と真空ポンプ４１９が接続された真空排気系４１５が備えられている。
【００５４】
基板搬入搬出室４０１は、ゲイトバルブ４２２によって基板搬送室４０２に連結されている。基板搬送室４０２には、ロボットアーム４０６が備えられており、基板を１枚づつ移送することができる。またアライメント機構４２５を有しており、基板とロボットアームとの位置関係を正確に決めることができる。
【００５５】
基板搬送室４０２には、窒素ガスや不活性ガスの導入系４１３と真空排気ポンプ４２０を備えた真空排気系４１６が備えられている。基板搬送室４０２には、ゲイトバルブ４２４を介して加熱室４０４が連結されている。加熱室４０４では、レーザー光が照射されるべき基板が予め所定の温度に加熱される。加熱室４０４は、基板４００を多数枚収納することができる構成を有しており、抵抗加熱による加熱手段４１０によって基板４００を所定の温度に加熱することができる。４１１はエレベータであり、基板４００をロボットアーム４０６で移送する際に利用される。また加熱室４０４には、窒素ガスや不活性ガスを導入するためのガス導入系４２１と真空排気ポンプ４２２を備えた排気系４１８が備えられている。
【００５６】
４０３はレーザー光を照射するためのレーザー照射室であり、ゲイトバルブ４２３でもって基板搬送室４０２に連結されている。レーザー照射室４０３には、矢印の方向に移動可能なステージ４０９が備えられており、このステージ４０９の上にレーザー光を照射すべき基板が配置される。レーザー光はレーザー発振装置４０７から照射され、ミラーで反射されてステージ４０９上に配置された基板（図示せず）に照射される。なお図には線状ビームを形成するための光学系は示されていない。ステージ４０９上に配置された基板には、ランプ４３０から赤外光が照射される。このあたりの詳細は、図３に示したものと同様である。
【００５７】
以下において図４、図５に示すレーザー照射装置を用いてガラス基板上に成膜された非晶質珪素膜に対してレーザーアニールを行う工程の１例を説明する。ここで説明する工程は各処理室を真空状態としないで窒素ガスで満たして処理を行う例を示す。最初の段階において、基板搬送室４０２とレーザー照射室４０３と加熱室４０４とを窒素ガスで充満させておく。また、この状態で各ゲイトバルブは閉鎖した状態とする。
【００５８】
まず基板４００が多数枚収納されたカセット４０５を基板搬入搬出室４０１に外部から搬入する。基板搬入搬出室４０１には、図示しない扉が設けられており、この扉を開閉させることによってカセットの出し入れは行われる。カセット４０５を基板搬入搬出室４０１に搬入したら扉は閉め密閉状態とする。そしてガス導入系４１２から窒素ガスを流入させ、基板搬入搬出室４０１を窒素ガスで充満させた状態とする。この際、基板搬入搬出室内は特に減圧状態とはせずに大気圧状態とする。
【００５９】
次にゲイトバルブ４２２と４２４とを開ける。ゲイトバルブ４２２は一連の工程が終了するまで開けっ放しのままでよい。そして、ロボットアーム４０６によって基板４００をカセット４０５から取り出す。そしてアライメント機構４２５によってロボットアームと基板との位置関係を修正する。次に加熱室４０４に基板を搬入する。加熱室４０４には所定の数の基板を搬入する。
【００６０】
加熱室に所定の数の基板を搬入したら、ゲイトバルブ４２４を閉め、加熱を行う。基板の温度が所定の温度になったところでゲイトバルブ４２４を開け、ロボットアームによって最初の１枚の基板を加熱室４０４から基板搬送室４０２に移送し、アライメント機構４２５において再び位置合わせが行われる。なおアライメント機構４２５は６００℃程度までの熱に耐える構成とする必要がある。
【００６１】
そしてゲイトバルブ４２３を開け、レーザー照射室４０３に基板を搬入する。基板はレーザー照射室４０３内のステージ４０９上に配置される。そしてゲイトバルブ４２４と４２３とを閉鎖する。ゲイトバルブ４２４は基板の搬出が行われる毎に開閉することが好ましい。これは、加熱室４０４の温度の影響がロボットアーム４０６やその他機械的な構成に及ばないようにするためである。
【００６２】
基板をレーザー照射室４０３に搬入したら、ゲイトバルブ４２３を閉鎖し、レーザー光を照射するための所定の工程を行う。レーザー光の照射は、ステージ４０９内に備えられたヒータによって基板を加熱室４０４における温度と同じ温度に加熱した状態で行われる。レーザー光の照射が終了した後、ゲイトバルブ４２３を開け、基板をロボットアームによってカセット４０５に搬入する。こうして１枚の基板の処理が終了する。
【００６３】
１枚の基板の処理が終了したら、ゲイトバルブ４２４を開け、次の基板を加熱室４０４から取り出し、レーザー照射室４０３に搬入する。こうして次々と加熱室４０４に収納されている基板に対して１枚づつレーザーアニールを連続的に行っていく。
【００６４】
加熱室での加熱温度は、非晶質珪素膜が結晶化する温度以下の温度とする必要がある。これは、基板によって加熱室に入っている時間が異なるからである。一般的には、加熱室４０４での加熱温度は２００〜４００℃程度に選択される。またこの加熱温度は、レーザー光が照射される際における基板の加熱温度と同じ温度とする必要がある。
【００６５】
〔実施例４〕
本実施例は、非晶質珪素膜の表面に珪素の結晶化を助長する金属元素を導入した場合の例を示す。珪素の結晶化を助長する金属元素としては、Ｆｅ、Ｃｏ、Ｎｉ、Ｒｕ、Ｒｈ、Ｐｄ、Ｏｓ、Ｉｒ、Ｐｔ、Ｃｕ、Ａｕから選ばれた一種または複数種類の元素を用いることができる。これらの元素の中で特に効果的な元素はＮｉであることが実験的に判明している。
【００６６】
まず、コーニング７０５９ガラス基板またはコーニング１７３７ガラス基板上に酸化珪素膜をスパッタ法またはプラズマＣＶＤ法で３０００Åの厚さに成膜する。次に減圧熱ＣＶＤ法またはプラズマＣＶＤ法によって、非晶質珪素膜を５００Åの厚さに成膜する。非晶質珪素膜を成膜したら、Ｎｉを含んだ溶液である酢酸ニッケル塩溶液をスピナーを用いて非晶質珪素膜の表面に塗布する。Ｎｉ元素の導入量は、酢酸ニッケル塩溶液中におけるＮｉ濃度を制御することで調整することができる。
【００６７】
そして非晶質珪素膜の表面にＮｉが接して保持された状態においてレーザー光を照射して結晶性珪素膜を得る。
【００６８】
金属元素の濃度は、得られた珪素膜中において、１×１０１６ｃｍ−３〜５×１０１９ｃｍ−３となるようにその導入量を制御することが必要である。これは、結晶化を助長するために必要な最低量が１×１０１６ｃｍ−３程度であり、また５×１０１９ｃｍ−３以上の濃度となると、金属シリサイドの影響が顕在化するためである。
【００６９】
【発明の効果】
レーザー光の照射によって半導体薄膜の結晶化を行う場合において、レーザー光が走査されながら照射される領域の直前と直後の領域を加熱することによって、レーザー光の照射による半導体薄膜の急激な相変化を抑制することができる。このことにより、明確な結晶粒界の生成を抑制することができ、結晶性が良好でかつ電気的な特性も良好な結晶性珪素膜を得ることができる。
【００７０】
特に線状のビームに加工されたレーザー光を用いて本明細書で開示する発明を利用する場合、生産をも同時に高くするとができる。
【図面の簡単な説明】
【図１】レーザー光の照射を行う装置の概要を示す図。
【図２】レーザー光を照射した状態におけるエネルギー分布の状態を示す。
【図３】レーザー光の照射を行う装置の概要を示す図。
【図４】レーザー光の照射を行う装置の概要を示す図。
【図５】レーザー光の照射を行う装置の概要を示す図。
【符号の説明】
１０１                                ガラス基板
１０２                                非晶質珪素膜
１０３                                レーザー光
１０４                                ミラー
１００                                レーザー光
１０８                                基板ステージ
１０５、１０６                        ヒータ
３００、３０１                        ハロゲンランプ
４００                                基板
４０５                                カートリッジ
４０１                                基板搬入搬出室
４１２、４１３、４２１                ガス導入系
４１９、４２０、４２２                真空ポンプ
４１５、４１６、４１８                真空排気系
４０２                                基板搬送室
４０６                                ロボットアーム
４２５                                アライメント機構
４２４、４２２、４２３                ゲイトバルブ
４０４                                加熱室
４１１                                エレベータ
４０３                                レーザー照射室
４２３                                ゲイトバルブ
４０９                                ステージ
４３０                                ランプ
【図１】
0003573811.tif 000002
【図２】
0003573811.tif 000003
【図３】
0003573811.tif 000004
【図４】
0003573811.tif 000005
【図５】
0003573811.tif 000006